(57)【要約】【課題】耐熱性に優れる樹脂組成物の提供【解決手段】過酸化物により架橋且つラジカル活性化されたポリオレフィンとリグニンとの結合体を含む樹脂組成物。【選択図】なし【特許請求の範囲】
【請求項１】
リグニンと過酸化物により架橋且つラジカル活性化されたポリオレフィンとの結合体を含む樹脂組成物。
【請求項２】
前記リグニンの含有量が前記ポリオレフィン１００質量部に対して２質量部以上６０質量部以下である請求項１に記載の樹脂組成物。
【請求項３】
前記ポリオレフィンが植物由来ポリエチレンである請求項１又は請求項２に記載の樹脂組成物。
【請求項４】
前記リグニンの重量平均分子量が１０００以上５０００以下である請求項１〜請求項３のいずれか１項に記載の樹脂組成物。
【請求項５】
リグニンと過酸化物により架橋且つラジカル活性化されたポリオレフィンとの結合体を含む樹脂成形体。
【請求項６】
前記リグニンの含有量が前記ポリオレフィン１００質量部に対して２質量部以上６０質量部以下である請求項５に記載の樹脂成形体。
【請求項７】
前記ポリオレフィンが植物由来ポリエチレンである請求項５又は請求項６に記載の樹脂成形体。
【請求項８】
前記リグニンの重量平均分子量が１０００以上５０００以下である請求項５〜請求項７のいずれか１項に記載の樹脂成形体。
【発明の詳細な説明】
【技術分野】
【０００１】
本発明は、樹脂組成物及び樹脂成形体に関する。
【背景技術】
【０００２】
特許文献１には、密度が９２０〜９５０ｋｇ／ｍ３、メルトフローレートが０．１〜５０ｇ／１０分、ゲル・パーミエーション・クロマトグラフィーによる分子量測定において２つのピークを示し、重量平均分子量（Ｍｗ）と数平均分子量（Ｍｎ）の比（Ｍｗ／Ｍｎ）が２．０〜７．０の範囲であり、分子量分別した際のＭｎが１０万以上のフラクション中に長鎖分岐を主鎖１０００炭素数あたり０．１５個以上有するエチレン系重合体１００重量部、前記エチレン系重合体組成物１００重量部に対して過酸化物０．５〜２．０重量部及び発泡剤２．０〜２５重量部を含有する発泡成形用エチレン系重合体組成物が開示されている。
【先行技術文献】
【特許文献】
【０００３】
【特許文献１】特開２０１２−１３６５９５号公報
【発明の概要】
【発明が解決しようとする課題】
【０００４】
本発明は、耐熱性に優れた樹脂成形体が得られる樹脂組成物を提供することを目的とする。
【課題を解決するための手段】
【０００５】
請求項１に係る発明は、
リグニンと過酸化物により架橋且つラジカル活性化されたポリオレフィンとの結合体を含む樹脂組成物である。
【０００６】
請求項２に係る発明は、
前記リグニンの含有量が前記ポリオレフィン１００質量部に対して２質量部以上６０質量部以下である請求項１に記載の樹脂組成物である。
【０００７】
請求項３に係る発明は、
前記ポリオレフィンが植物由来ポリエチレンである請求項１又は請求項２に記載の樹脂組成物である。
【０００８】
請求項４に係る発明は、
前記リグニンの重量平均分子量が１０００以上５０００以下である請求項１〜請求項３のいずれか１項に記載の樹脂組成物である。
【０００９】
請求項５に係る発明は、
リグニンと過酸化物により架橋且つラジカル活性化されたポリオレフィンとの結合体を含む樹脂成形体である。
【００１０】
請求項６に係る発明は、
前記リグニンの含有量が前記ポリオレフィン１００質量部に対して２質量部以上６０質量部以下である請求項５に記載の樹脂成形体である。
【００１１】
請求項７に係る発明は、
前記ポリオレフィンが植物由来ポリエチレンである請求項５又は請求項６に記載の樹脂成形体である。
【００１２】
請求項８に係る発明は、
前記リグニンの重量平均分子量が１０００以上５０００以下である請求項５〜請求項７のいずれか１項に記載の樹脂成形体である。
【発明の効果】
【００１３】
請求項１に係る発明によれば、過酸化物により架橋されたポリオレフィンを含む樹脂組成物に比べ、耐熱性に優れた樹脂成形体が得られる樹脂組成物となる。
請求項２に係る発明によれば、リグニンの含有量がポリオレフィン１００質量部に対して２質量部以上６０質量部以下の範囲外である樹脂組成物に比べ、難燃性に優れた樹脂成形体が得られる樹脂組成物となる。
請求項３に係る発明によれば、ポリオレフィンが石油由来ポリオレフィンである樹脂組成物に比べ、衝撃強度の低下が抑制された樹脂成形体が得られる樹脂組成物となる。
請求項４に係る発明によれば、リグニンの重量平均分子量が１０００以上５０００以下の範囲外である樹脂組成物に比べ、より耐熱性に優れた樹脂成形体が得られる樹脂組成物となる。
【００１４】
請求項５に係る発明によれば、過酸化物により架橋されたポリオレフィンを含む樹脂成形体に比べ、耐熱性に優れる。
請求項６に係る発明によれば、リグニンの含有量がポリオレフィン１００質量部に対して２質量部以上６０質量部以下の範囲外である樹脂成形体に比べ、難燃性に優れる。
請求項７に係る発明によれば、ポリオレフィンが石油由来ポリオレフィンである樹脂成形体に比べ、衝撃強度の低下が抑制される。
請求項８に係る発明によれば、リグニンの重量平均分子量が１０００以上５０００以下の範囲外である樹脂成形体に比べ、より耐熱性に優れる。
【発明を実施するための形態】
【００１５】
以下、本実施形態に係る樹脂組成物および樹脂成形体について説明する。
【００１６】
［樹脂組成物］
本実施形態に係る樹脂組成物は、リグニンと過酸化物により架橋且つラジカル活性化されたポリオレフィン（以下、この架橋後のポリオレフィンを「架橋ポリオレフィン」と称する）との結合体を含んでいる。
【００１７】
ポリオレフィンは、過酸化物により活性化させて架橋すると、荷重たわみ温度が多少向上した樹脂組成物となる傾向にあるが、実用上充分な耐熱性を示す程度ではない。
そこで、本実施形態に係る樹脂組成物は、リグニンと過酸化物により架橋且つラジカル活性化された架橋ポリオレフィンとの結合体を含むこととする。
このような構成とすることによって、本実施形態に係る樹脂組成物は、耐熱性に優れた樹脂成形体を得ることを実現する。
その理由は不明であるが、以下のことが推測される。
【００１８】
まず、ポリオレフィンは、過酸化物により活性化されることにより、遊離基（ラジカル活性点）を有するラジカル活性化されたポリオレフィンとなる。
すると、ラジカル活性化されたポリオレフィンは、ラジカル活性点同士で架橋すると考えられる。また、この架橋された架橋ポリオレフィンにリグニンを配合すると、架橋ポリオレフィンに残存するラジカル活性点にリグニンの水酸基がイオン結合すると考えられる。
つまり、本実施形態に係る樹脂組成物は、架橋ポリオレフィンの内部において、リグニンが均一に分散した状態で架橋ポリオレフィンに結合した結合体を含むこととなる。
その結果、本実施形態に係る樹脂組成物は、リグニンが有する芳香環が架橋ポリオレフィン内部に均一に分散された状態となることから、軟化温度が高くなり、荷重たわみ温度が向上すると考えられる。
【００１９】
以上より、本実施形態に係る樹脂組成物は、耐熱性に優れた樹脂成形体が得られることとなる。
【００２０】
なお、本実施形態に係る樹脂組成物は、上述のようにリグニンは架橋ポリオレフィン中に均一に分散しているため、少量のリグニンで耐熱性に優れた樹脂成形体が得られると考えられる。加えて、少量のリグニンを含むことによって、樹脂組成物から得られた樹脂成形体は、目的とする機械特性（例えば、耐衝撃強度）が実現し易くなると考えられる。
【００２１】
また、樹脂組成物は、リグニンを添加することにより難燃性が向上した樹脂成形体が得られる傾向にあるが、未架橋のポリオレフィンを用いる場合、実用上要される程度の難燃性（例えばＵＬ９４規格におけるＶ−２）を得るために必要なリグニンが多量（例えば樹脂組成物全量に対して７０質量％以上）であり、その結果、樹脂組成物から得られる樹脂成形体は堅くて脆いため、目的とする機械特性が実現し難い傾向にある。
しかし、本実施形態に係る樹脂組成物においては、上述のようにリグニンが架橋ポリオレフィン中に均一に分散しているため、少量のリグニンで耐熱性及び難燃性が付与された樹脂成形体を実現し、多量のリグニンにより目的とする機械特性が実現し難くなることを防ぐと考えられる。
【００２２】
以下、本実施形態に係る樹脂組成物の構成成分について詳細に説明する。
【００２３】
（架橋ポリオレフィン）
架橋ポリオレフィンは、ポリオレフィンを過酸化物により架橋且つラジカル活性化したものである。
【００２４】
−ポリオレフィン−
ポリオレフィンは、オレフィン重合体であれば特に限定されるものではないが、リグニンのイオン結合を促進する観点から、側鎖が大きすぎないものがよい。
具体的には、例えば、ポリエチレン、ポリプロピレン、ポリブチレン、ポリシクロヘキサジエン等がよく、ポリエチレン、ポリプロピレンが望ましい。
また、これらのポリオレフィンは、植物由来のポリオレフィンでもよく、その場合植物由来のポリエチレンが特に望ましい。
これらは、１種単独で用いてもよいし、２種以上併用してもよい。
【００２５】
ポリオレフィンとして植物由来ポリエチレンを適用した場合、樹脂組成物は、リグニンの添加による耐衝撃強度の低下が抑制されると考えられる。
これは、植物由来ポリエチレンが、リグニンとの相溶性に優れており、植物由来故の微量な不純物などがリグニンと何らかの作用をすることにより、親和性を助けているものと予測している。
【００２６】
植物由来ポリエチレンは、市販のものであってもよく、例えば、ＳＧＤ４９６０（ブラスケム社）、ＳＨＡ７２６０（ブラスケム社）、ＳＧＥ７２５２（ブラスケム社）、ＳＬＬ３１８（ブラスケム社）が望ましい。
【００２７】
ここで、植物由来ポリエチレンとは、植物を材料とするポリエチレンであり、例えば、重量平均分子量（Ｍｗ）や、過酸化物により架橋して架橋ポリオレフィンとなった状態（例えば、架橋度）が、石油を材料とする石油由来ポリエチレンと異なっている。
【００２８】
具体的には、植物由来ポリエチレンは、重量平均分子量が、８０００以上２０００００以下である。
また、植物由来ポリエチレンを過酸化物により架橋した架橋ポリオレフィンの架橋度は、架橋点と主鎖を構成する繰り返し単位の比で２０以上１０００００以下程度である。
【００２９】
植物由来ポリエチレンの重量平均分子量の測定は、ゲルパーミエーションクロマトグラフ（ＧＰＣ）により行われる。ＧＰＣによる分子量測定は、測定装置として東ソー社製、ＨＰＬＣ１１００を用い、東ソー製カラム・ＴＳＫｇｅｌ  ＧＭＨＨＲ−Ｍ＋ＴＳＫｇｅｌ  ＧＭＨＨＲ−Ｍ（７．８ｍｍＩ．Ｄ．３０ｃｍ）を使用し、クロロホルム溶媒で行われる。重量平均分子量は、この測定結果から単分散ポリスチレン標準試料により作製した分子量校正曲線を使用して算出される。
なお、後述するリグニンや、その他の重量平均分子量についても、同様の方法で測定する。
【００３０】
架橋ポリオレフィンの架橋度は、以下のようにして測定する。なお、以下の測定方法は、樹脂組成物中の架橋ポリオレフィンの架橋度の測定方法である。
Ｈ１−ＮＭＲとＣ１３−ＮＭＲとレーザーラマン法を用い定量化する。レーザーラマンは波長６３３ｎｍのＨｅ―Ｎｅレーザーで行う。
【００３１】
−過酸化物−
過酸化物としては、公知の過酸化物が用いられ、ペルオキシド構造（−Ｏ−Ｏ−）を含む化合物であれば特に限定されるものではないが、例えば、ペルオキシド構造とクメン構造とを有する過酸化物、ペルオキシド構造とシクロヘキサン構造とを有する過酸化物、ペルオキシド構造とベンゼン構造とを有する過酸化物が挙げられ、ペルオキシド構造とクメン構造とを有する過酸化物が望ましい。
具体的には、例えば、クミン酸パーオキサイド、iso-ブチル酸パーオキサイド、パーオキシジフェニルカーボネート、ジシクロヘキシルパーオキサイド、フェニルヒドロキシパーオキサイド等が挙げられ、クミン酸パーオキサイドが望ましく、クミン酸パーオキサイドが特に望ましい。
過酸化物は、市販品を用いてもよく、例えば、パークミルＤ−４０（ジクミルパーオキサイド、日油株式会社）、パーヘキサＣ（１，１−ビス（ｔ−ブチルパーオキシ）−３，３，５−トリメチルシクロヘキサン、日油株式会社）、パーカドックス１４−４０（ビス（ｔｅｒｔ-ブチルジオキシイソプロピル)ベンゼン、化薬アクゾ株式会社）が挙げられ、これらの中でも、パークミルＤ−４０が望ましい。
【００３２】
過酸化物の添加量は、ポリオレフィン１００質量部に対して０．１質量部以上５質量部以下がよく、０．５質量部以上４質量部以下が望ましく、１質量部以上２質量部以下がより望ましい。
【００３３】
（リグニン）
リグニンは、樹木の約２５％を占める架橋構造の高分子であって、不規則かつ複雑なポリフェノールの化学構造をしており、ヒドロキシフェニルプロパンを基本単位とした骨格と多くのフェノール性水酸基とを有している。
リグニンは、木材から抽出されるリグニンであれば特に限定されるものではない。
リグニンを抽出する材料としては、リグニンを含んでいれば特に制限はなく、ブナ等の広葉樹、スギ、マツ、ヒノキ等の針葉樹、米穀、麦わら、アカシア、ヤナギ、ポプラ、とうもろこし、竹、ユーカリ、稲ワラ、バガス、サトウキビ、エリアンサス等が挙げられる。
【００３４】
樹木からリグニンを分離する方法としては、クラフト法、硫酸法、水蒸気爆砕法が挙げられる。
これらの中でも、リグニンを製造する方法としては、分子量（重量平均分子量、数平均分子量）を調整しやすく、製造工程も簡便であることから、水蒸気爆砕法が望ましい。
ここで、水蒸気爆砕法とは、高温高圧の水蒸気による加水分解と圧力とにより、材料となる樹木を破砕し、リグニンを、有機溶媒に溶解させて水のみを使用してセルロース成分、ヘミセルロース成分から分離し取得する方法を言う。
【００３５】
リグニンの重量平均分子量は、９００以上５５００以下がよく、１０００以上５０００以下が望ましく、２０００以上４０００以下がより望ましい。
リグニンの重量平均分子量は、９００以上であることにより、上述したヒドロキシフェニルプロパンを基本単位とした骨格、水酸基といったリグニン特有の構成が充分に得られることとなり、耐熱性に優れた樹脂成形体が得られる樹脂組成物を実現すると考えられる。
また、リグニンの重量平均分子量は、５５００以下であることにより、燃焼した場合の炭化層が粗くなることを抑制し、且つ、架橋ポリオレフィン中での分散性が高まるため、燃焼し難くなる傾向となり、耐熱性に優れた樹脂成形体が得られる樹脂組成物を実現すると考えられる。
【００３６】
本実施形態に係る樹脂組成物のリグニンの含有量は、ポリオレフィン１００質量部に対して１質量部以上６５質量部以下がよく、２質量部以上６０質量部以下が望ましく、３質量部以上３０質量部以下がより望ましい。
リグニンの含有量は、１質量部以上であることにより、耐熱性に優れると共に、難燃性に優れた樹脂成形体が得られる樹脂組成物を実現すると考えられる。
また、リグニンの含有量は、６５質量部以下であることにより、得られる樹脂成形体が堅くて脆いため、目的とする機械特性を実現し難くなると考えられる。さらに、６５質量部以下であることにより、耐熱性の低下が抑制された樹脂成形体が得られる樹脂組成物を実現すると考えられる。
なお、該含有量とは、樹脂組成物の作製において各組成分を混合する際に添加する量を示す。
【００３７】
（難燃剤）
本実施形態に係る樹脂組成物は、難燃剤を添加してもよい。
難燃剤としては、難燃剤として公知のものが用いられ、例えば、リン系、シリコーン系、含窒素系、硫酸系、無機水酸化物系等の難燃剤が用いられる。
上記リン系難燃剤としては、縮合リン酸エステル、リン酸メラミン、リン酸アンモニウム、リン酸アルミニウムなどが、上記シリコーン系難燃剤としては、ジメチルシロキサン、ナノシリカ、シリコーン変性ポリカーボネートなどが、上記含窒素系難燃剤としては、メラミン化合物、トリアジン化合物などが、上記硫酸系難燃剤としては、硫酸メラミン、硫酸グアニジンなどが、上記無機水酸化物系難燃剤としては、水酸化マグネシウム、水酸化アルミニウムなどが挙げられる。
【００３８】
難燃剤は、合成したものを用いてもよいし市販品を用いてもよい。
リン系難燃剤の市販品としては、大八化学製のＰＸ−２００、ＰＸ−２０２、ＣＲ−７４１、ブーテンハイム製のＴＥＲＲＡＪＵ  Ｃ８０、クラリアント社製のＥＸＯＬＩＴ  ＡＰ４２２、ＥＸＯＬＩＴ  ＯＰ９３０等が挙げられる。シリコーン系難燃剤の市販品としては、東レダウシリコーン製のＤＣ４−７０８１等が挙げられる。含窒素系難燃剤の市販品としては、ＡＤＥＫＡ製のＦＰ２２００等が挙げられる。硫酸系難燃剤の市販品としては、三和ケミカル製のアピノン９０１、下関三井化学製のピロリンサンメラミン、ＡＤＥＫＡ製のＦＰ２１００等が挙げられる。無機水酸化物系難燃剤の市販品としては、堺化学工業製のＭＧＺ３、ＭＧＺ３００、日本軽金属製Ｂ１０３ＳＴ等が挙げられる。
【００３９】
本実施形態に係る樹脂組成物の難燃剤の含有量は、ポリオレフィン１００質量部に対し５質量部以上２５質量部以下であることが望ましく、１０質量部以上２０質量部以下がより望ましい。
【００４０】
（その他の添加剤）
本実施形態に係る樹脂組成物は、他の添加剤を添加してもよく、例えば、架橋助剤、酸化防止剤、強化剤、相溶化剤、耐候剤、加水分解防止剤等が挙げられる。これらの添加剤の含有量は、樹脂組成物全量を基準としてそれぞれ５質量％以下であることが望ましい。
【００４１】
（樹脂組成物の製造方法）
本実施形態に係る樹脂組成物は、上記各成分の混合物を溶融混練することにより製造される。
尚、混合や溶融混練の手段としては公知の手段が用いられ、例えば、二軸押出し機、ヘンシェルミキサー、バンバリーミキサー、単軸スクリュー押出機、多軸スクリュー押出機、コニーダ等が挙げられる。
【００４２】
［樹脂成形体］
本実施形態に係る樹脂成形体は、本実施形態に係る樹脂組成物を成形して得られる。つまり、本実施形態に係る樹脂成形体は、リグニンと過酸化物により架橋且つラジカル活性化されたポリオレフィンとの結合体を含有する。
具体的に本実施形態に係る樹脂成形体は、例えば、本実施形態に係る樹脂組成物を成形機により成形することにより得られる。なお、成形機による成形方法は、例えば、射出成形、押し出し成形、ブロー成形、熱プレス成形、カレンダ成形、コーテイング成形、キャスト成形、ディッピング成形、真空成形、トランスファ成形などが挙げられる。
【００４３】
ここで、上記射出成形は、例えば、日精樹脂工業製ＮＥＸ１５０、日精樹脂工業製ＮＥＸ７００００、東芝機械製ＳＥ５０Ｄ等の市販の装置を用いて行ってもよい。
この際、シリンダ温度としては、１７０℃以上２４０℃以下とすることが望ましく、１８０℃以上２１０℃以下とすることがより望ましい。また、金型温度としては、４０℃以上１１０℃以下とすることが望ましい。
【００４４】
本実施形態に係る樹脂成形体は、電子・電気機器、家電製品、容器、自動車内装材などの用途に好適に用いられる。より具体的には、家電製品や電子・電気機器などの筐体、各種部品など、ラッピングフィルム、ＣＤ−ＲＯＭやＤＶＤなどの収納ケース、食器類、食品トレイ、飲料ボトル、薬品ラップ材などであり、中でも、電子・電気機器の部品に好適である。電子・電気機器の部品は、複雑な形状を有しているものが多く、また重量物であるので機械的強度が要求されるが、本実施形態に係る樹脂成形体によれば、このような要求特性が十分満足された上、耐熱性に優れる。
【実施例】
【００４５】
以下に実施例を挙げて本発明を具体的に説明するが、本発明はこれらの実施例に制限されるものではない。尚、以下において「部」および「％」は、特に断りのない限り質量基準である。
【００４６】
＜リグニン＞
−リグニンＡ−
竹チップを１０Ｌ耐圧容器に入れ、４ＭＰａの水蒸気を圧入し、５分間保持した。その後バルブを急速に開放し、水蒸気爆砕処理物を得た。得られた水蒸気爆砕処理物を水で洗浄し、洗浄水のＰＨが６以上になるまで洗浄を繰り返した。その後真空乾燥して水分を除去し、得られた乾燥物５００ｇにアセトン５０００ｍｌを加え、３時間撹拌した。その後、濾過にて繊維状浮遊物を取り除き、得られた濾液のアセトン除去し、リグニンＡを得た。
リグニンＡの重量平均分子量を既述の方法で測定したところ、２２５０だった。
【００４７】
−リグニンＢ−
ひのきチップを１０Ｌ耐圧容器に入れ、３ＭＰａの水蒸気を圧入し、４分間保持した以外はリグニンＡと同様にしてリグニンＢを得た。
リグニンＢの重量平均分子量は１０５０だった
【００４８】
−リグニンＣ−
スギチップを用いた以外はリグニンＡと同様にして、リグニンＣを得た。
リグニンＣの重量平均分子量は４９２０だった
【００４９】
−リグニンＤ−
竹チップを１０Ｌ耐圧容器に入れ、８ＭＰａの水蒸気を圧入し、２０分間保持した以外はリグニンＡと同様にしてリグニンＤを得た。
リグニンＤの重量平均分子量は９６０だった。
【００５０】
−リグニンＥ−
竹チップを１０Ｌ耐圧容器に入れ、２ＭＰａの水蒸気を圧入し、２分間保持した以外はリグニンＡと同様にしてリグニンＥを得た。
リグニンＥの重量平均分子量は５１５０だった。
【００５１】
[実施例]
（樹脂組成物の作製）
過酸化物、リグニン、ポリオレフィン及びその他添加剤を、表１に従って、２軸混練装置ＴＥＸ４１ＳＳ（東芝機械社製）に添加し、シリンダ温度１７０℃にて混練を実施し、樹脂組成物１〜３０を得た。
【００５２】
各樹脂組成物に含まれるポリオレフィンの架橋度を、既述の方法で測定した。
【００５３】
（樹脂成形体の作製）
樹脂組成物１〜３０から、射出成形機（日精樹脂工業製、ＮＥＸ１５０）を用いて、ＩＳＯ多目的ダンベル試験片（試験部長さ１００ｍｍ、幅１０ｍｍ、厚み４ｍｍ）と、ＵＬ試験片（試験部長さ１２５ｍｍ、幅１３ｍｍ、厚み０．５ｍｍ、１．６ｍｍ）と、を作製した。射出成形機の条件は、シリンダ温度１７０℃、金型温度３０℃とした。
【００５４】
なお、表１にて用いた各成分は、下記の通りである。
化合物１１：ポリエチレン／ＳＧＤ４９６０／ブラスケム社製／重量平均分子量１８５０００
化合物１２：ポリエチレン／ＳＨＡ７２６０／ブラスケム社製／重量平均分子量１２５０００
化合物１３：ポリエチレン／ＳＧＥ７２５２／ブラスケム社製／重量平均分子量９５００
化合物１４：ポリエチレン／ＳＬＬ３１８／ブラスケム社製／重量平均分子量１１０００
化合物１５：ポリプロピレン／ノバテックＰＰ  ＢＣ３Ｌ／日本ポリプロ（株）／重量平均分子量１１５０００
化合物１６：ポリエチレン／ノバテックＬＤ  ＬＪ９０２／日本ポリエチレン（株）製）／重量平均分子量２１００００
化合物２１：過酸化物／パークミルＤ−４０／日油（株）
化合物２２：過酸化物／パーヘキサＣ／日油（株）
化合物２３：過酸化物／パーカドックス１４−４０／化薬アクゾ（株）
化合物３１：リグニンＡ／重量平均分子量２２５０
化合物３２：リグニンＢ／重量平均分子量１０５０
化合物３３：リグニンＣ／重量平均分子量４９２０
化合物３４：リグニンＤ／重量平均分子量９６０
化合物３５：リグニンＥ／重量平均分子量５１５０
化合物４１：架橋剤／サンエステルＥＧ／三新化学工業（株）
化合物４２：架橋剤／タイク／日本化成工業（株）
化合物５１：難燃剤／Ｅｘｏｌｉｔ  ＡＰ４２２／クラリアント社
化合物５２：難燃剤／ＣＲ７４１／大八化学工業（株）
【００５５】
＜評価＞
得られた試験片について、以下の項目で評価した。
【００５６】
−耐熱性−
耐熱性は、荷重たわみ温度を求めることにより評価した。
具体的には、上記で作製したＩＳＯ多目的ダンベルを加工し、ＩＳＯ７５−１に従って、ＨＤＴ測定装置（東洋精機製作所製、ＨＤＴ−３）にて、０．４５ＭＰａ荷重および１．８ＭＰａ荷重における荷重たわみ温度を測定した。
結果を表２に示す。
【００５７】
−難燃性−
難燃性は、ＵＬ−Ｖテストの実施により評価した。
具体的には、上記で作製したＵＬ試験片（厚み０．８ｍｍ、１．６ｍｍ）を用い、ＵＬ−９４の方法でＵＬ−Ｖテストを実施した。
評価基準は、難燃性が高い方から順にＶ−０、Ｖ−１、Ｖ−２であり、Ｖ−２より劣る場合、即ち試験片が延焼してしまった場合をＶ−ｎｏｔと示した。
結果を表２に示す。
【００５８】
−機械特性−
機械特性は、シャルピー衝撃強度を以下のようにして測定することにより評価した。
具体的には、ＩＳＯ多目的ダンベル試験片をノッチ加工したもの（板厚４ｍｍ）を用い、ＩＳＯ−１７９に規定の方法に従って衝撃試験装置（東洋精機社製、ＤＧ−５）によりシャルピー衝撃強度（ｋＪ／ｍ２）を測定した。測定値が大きい程、耐衝撃強度が高い。
結果を表２に示す。
【００５９】
【表１】
2014152260.tif 000002
【００６０】
【表２】
2014152260.tif 000003
【００６１】
上記の結果より、本実施例の樹脂組成物は、比較例の樹脂組成物に比べて荷重たわみ温度が高く、耐熱性に優れる樹脂成形体が得られることが明らかである。特に、本実施例の樹脂組成物は、単に過酸化物により架橋されたポリオレフィンを含む樹脂組成物に比べ、耐熱性に優れた樹脂成形体が得られることが、本実施例と比較例２、４との比較から明らかである。
リグニンの含有量は、ポリオレフィン１００質量部に対して２質量部以上とすることにより、耐熱性に優れると共に、難燃性に優れた樹脂成形体が得られる樹脂組成物となることが、実施例４と他の実施例との比較から明らかである。
リグニンの含有量は、ポリオレフィン１００質量部に対して６０質量部以下とすることにより、優れた耐熱性を維持しつつ難燃性に優れた樹脂成形体が得られる樹脂組成物となることが、実施例５と他の実施例との比較から明らかである。
ポリオレフィンは、植物由来ポリエチレンであることにより衝撃強度の低下が抑制された樹脂成形体が得られる樹脂組成物となることが、石油由来ポリオレフィンを用いた実施例２５、２６と、植物由来ポリオレフィンを用いた他の実施例との比較から明らかである。
リグニンの重量平均分子量は、１０００以上５０００以下であることにより荷重たわみ温度が高くなることが、重量平均分子量が上記範囲外の実施例１８、１９と、重量平均分子量が上記範囲内であって実施例１８、１９と実験条件が同じ実施例３、１６及び１７と、の比較からわかる。したがって、リグニンの重量平均分子量は、上記範囲内であることによってより耐熱性に優れた樹脂成形体が得られる樹脂組成物となることが明らかである。